СПОСОБ ОБЕЗВРЕЖИВАНИЯ РАДИОАКТИВНЫХ ОТХОДОВ В СИЛИКАТНОМ СТЕКЛЕ (ВАРИАНТЫ)

1. Способ обезвреживания радиоактивных отходов в силикатном стекле путем получения силикатного стекла с внедренным в его структуру кобальтом или ниодимом, которые являются образцом элементов радиоактивных отходов, отличающийся тем, что к раствору нитрата кобальта или ниодима в этаноле при интенсивном перемешивании добавляют тетраэтоксисилан (ТЭОС), разбавленный этанолом, а затем раствор органической кислоты, предпочтительно аскорбиновой кислоты, после чего смесь перемешивают при комнатной температуре в течение 2-5 ч, предпочтительно 4 ч, осуществляя начальный гидролиз, а полученный силикатно-гидрокси-нитратно-аскорбиновый золь с кобальтом или ниодимом подвергают дальнейшему гидролизу на втором этапе гидролиза и полимеризации при температуре 40-80°C, предпочтительно 70°C, выпаривают до сухого остатка при разрежении 0,1 МПа, а полученный таким способом гель подвергают термообработке при температуре 1200°C, предпочтительно в течение 4 ч, со скоростью нагрева 2°C/мин, до получения в качестве конечного продукта силикатного стекла с прочно внедренным в его структуру кобальтом или ниодимом.
2
2. Способ по п.1, отличающийся тем, что мольное соотношение MeO и SiO имеет различное значение для различных металлических элементов и составляет 10:90 мол.%.
2
3. Способ по п.1, отличающийся тем, что к системам MeO:SiO добавляют органическую кислоту, предпочтительно аскорбиновую кислоту.
2
4. Способ по п.1, отличающийся тем, что мольное соотношение ТЭОС:этанол: HO:аскорбиновая кислота имеет различные значения для различных элементов и составляет 0,5-1:3-5:15-20:0,02-0,03, предпочтительно 0,9:3,6:18:0,027.
2
2
5. Способ по п.2, отличающийся тем, что мольное соотношение MeO и SiO составляет 5-30 мол.% для MeO и 70-90 мол.% для SiO.
6. Способ обезвреживания радиоактивных отходов в силикатном стекле путем получения силикатного стекла с внедренным в его структуру цезием или стронцием, которые являются образцом элементов радиоактивных отходов, отличающийся тем, что к раствору ТЭОС в этаноле добавляют раствор нитрата цезия или нитрата стронция, а затем по каплям добавляют органическую кислоту, предпочтительно аскорбиновую кислоту, после чего смесь перемешивают при комнатной температуре в течение 2-5 ч, преимущественно 4 ч, осуществляя начальный гидролиз, а полученный силикатно-гидрокси-нитратно-аскорбиновый золь с цезием или стронцием подвергают дальнейшему гидролизу на втором этапе гидролиза и полимеризации при температуре 40-80°C, предпочтительно 70°C, выпаривают до сухого остатка при разрежении 0,1 МПа, и полученный таким способом гель подвергают термообработке при температуре 1200°C в течение 4 ч со скоростью нагрева 2°C/мин.
2
7. Способ по п.6, отличающийся тем, что мольное соотношение MeO и SiO имеет различное значение для различных металлических элементов и составляет 10:90 мол.%.
2
8. Способ по п.6, отличающийся тем, что к системам MeO:SiO добавляют органическую кислоту, предпочтительно аскорбиновую кислоту.
2
9. Способ по п.6, отличающийся тем, что мольное соотношение ТЭОС:этанол:HO:аскорбиновая кислота имеет различные значения для различных элементов и составляет 0,5-1:3-5:15-20:0,02-0,03, предпочтительно 0,9:3,6:18:0,027.
2
2
10. Способ по п.7, отличающийся тем, что мольное соотношение MeO и SiO составляет 5-30 мол.% для MeO и 70-90 мол.% для SiO.